(57)【要約】【課題】素子表面の曇り及び揮発物の付着が抑制された光学素子を容易に製造することができる成形型組を提供する。【解決手段】成形型組２では、キャビティＣに雰囲気ガスを供給するためのガス供給路２４が形成されている。キャビティＣに供給された雰囲気ガスは上型２２及び／又は下型２１と胴型２３との間隙から排出されるように構成されている。【選択図】図１
2007246338.tif 000002
【特許請求の範囲】
【請求項１】
上型と、該上型に対向配置された下型と、該上型と該下型とが摺動可能に挿入され、該上型と該下型と共に光学素子を成形するためのキャビティを区画形成する筒状の胴型とを備えた光学素子成形用成形型組であって、
上記キャビティに雰囲気ガスを供給するためのガス供給路が形成されており、該キャビティに供給された雰囲気ガスは上記上型及び／又は上記下型と上記胴型との間隙から排出されるように構成されている成形型組。
【請求項２】
請求項１に記載された成形型組において、
上記ガス供給路は、その一端が上記胴型の内周面に開口する一方、他端が上記成形型組の上面に開口していることを特徴とする成形型組。
【請求項３】
請求項２に記載された成形型組において、
上記ガス供給路が上記胴型の周回に沿って複数設けられていることを特徴とする成形型組。
【請求項４】
請求項２又は３に記載された成形型組において、
上記ガス供給路の一端は、上記胴型の内周面の上記上型又は上記下型と対面する部分に開口していることを特徴とする成形型組。
【請求項５】
上型と、該上型に対向配置された下型と、該上型と該下型とが摺動可能に挿入され、該上型と該下型と共に光学素子を成形するためのキャビティを区画形成する筒状の胴型とを備え、該キャビティには雰囲気ガスを供給するためのガス供給路が形成されており、該キャビティに供給された雰囲気ガスは上記上型及び／又は上記下型と上記胴型との間隙から排出されるように構成されている成形型組と、
上記成形型組が設置されたチャンバと、
上記ガス供給路に雰囲気ガスを供給するためのガス供給手段と、
を備えた光学素子の製造装置。
【請求項６】
請求項５に記載された製造装置を用いて光学素子を成形することを特徴とする光学素子の製造方法。
【請求項７】
請求項６に記載された光学素子の製造方法において、
上記キャビティ内にガラス材を配置する工程と、
上記ガス供給手段でもって上記キャビティに雰囲気ガスを供給しながら上記ガラス材の温度を上昇させる行程と、
上記雰囲気ガスの供給を停止した状態で上記ガラス材を上記上型と上記下型とでもってプレス成形する工程と、
上記プレス成形されたガラス材を冷却する工程と、
を備えた光学素子の製造方法。
【請求項８】
請求項７に記載された光学素子の製造方法において、
上記ガラス材の冷却工程は、上記ガス供給手段でもって上記キャビティの雰囲気よりも温度の低い雰囲気ガスを供給しながら行うことを特徴とする光学素子の製造方法。
【請求項９】
請求項６乃至８のいずれか一項に記載された光学素子の製造方法において、
上記キャビティ内の内圧は上記チャンバ内の内圧よりも高く保たれていることを特徴とする光学素子の製造方法。
【請求項１０】
請求項６乃至１０のいずれか一項に記載された光学素子の製造方法において、
上記チャンバ内の酸素濃度が、該チャンバ外の酸素濃度よりも低く設定されており、且つ、上記キャビティ内の酸素濃度が上記チャンバ内の酸素濃度よりも高く設定されている光学素子の製造方法。
【発明の詳細な説明】
【技術分野】
【０００１】
本発明は、光学素子成形用成形型組、それを備えた製造装置、及びそれを用いた光学素子の製造方法に関する。
【背景技術】
【０００２】
近年、ガラス製光学素子は、その製造容易性及び製造コストの観点から、精密プレス成形法により作成されるのが一般的となっている。しかしながら、精密プレス成形法では、被成形体たるガラス材をガラス転移温度以上といった高温にまで加熱する必要がある。このため、成形工程においてガラス材からガスが発生する。このガスが成形型の成形面に付着し、得られたガラス素子表面が曇るといった問題や、素子表面に揮発物が付着してしまうという問題が生じる。
【０００３】
このような問題に鑑み、例えば、特許文献１、２等では、成形型組内に形成されたキャビティ内の雰囲気を制御することにより発ガスに起因する上記問題を解決しようとしている。具体的には、特許文献１では、昇温加熱中のキャビティ内の酸素濃度を比較的高くする技術が開示されている。また、特許文献２では、キャビティ内の雰囲気を強制的に循環する技術が開示されている。
【特許文献１】特開昭６２−２９２６３０号公報
【特許文献２】特開昭６２−２９７２２４号公報
【発明の開示】
【発明が解決しようとする課題】
【０００４】
しかしながら、特許文献１に記載された技術では、単位時間当たりのガス発生量を抑制できたとしても、揮発成分はキャビティ内に経時的に蓄積されていく。このため、素子表面の曇りや揮発物の付着が十分に抑制された光学素子を得ることは困難である。
【０００５】
また、特許文献２に記載された技術では、チャンバ内の雰囲気がキャビティ内に吸入されるため、チャンバ内の雰囲気が十分にクリーンでなければキャビティ内の雰囲気を十分にクリーンに保てない。言い換えれば、大きなチャンバ内の雰囲気を、例えば、高純度の不活性ガスの導入等によってクリーンに保たなければならず、光学素子の製造が困難になると共に、製造コストが上昇してしまう。
【０００６】
本発明は斯かる点に鑑みてなされたものであり、その目的とするところは、素子表面の曇り及び揮発物の付着が抑制された光学素子を容易に製造することができる成形型組を提供することにある。
【課題を解決するための手段】
【０００７】
上記目的を解決するために、本発明に係る成形型組は、キャビティに雰囲気ガスを供給するためのガス供給路が形成されており、キャビティに供給された雰囲気ガスは上型及び／又は下型と胴型との間隙から排出されるように構成されていることを特徴とする。
【０００８】
また、本発明に係る光学素子の製造装置は、上記本発明に係る成形型組と、成形型組が設置されたチャンバと、ガス供給路に雰囲気ガスを供給するためのガス供給手段とを備えていることを特徴とする。
【０００９】
本発明に係る光学素子の製造方法は、上記本発明に係る製造装置を用いて行うことを特徴とする。
【発明の効果】
【００１０】
本発明によれば、供給された雰囲気ガスが成形型相互間の間隙から排出されると共に揮発成分もキャビティ内から排出されるので、成形される光学素子表面の曇りや揮発物付着を抑制することができる。
【発明を実施するための最良の形態】
【００１１】
以下、本発明の実施形態について、図面を参照しながら詳細に説明する。
【００１２】
図１は本実施形態に係る製造装置１の構成を表す部分断面図である。
【００１３】
図２は図１中切り出し線ＩＩ−ＩＩで切り出された部分の断面図である。
【００１４】
図１に示すように、製造装置１は、チャンバ１０と、プレス軸１６と、基台１３と、下加熱板１４と、成形型組２と、上加熱板１７と、フランジ１８と、プレス軸１９とを備えている。
【００１５】
チャンバ１０は、成形型組２が設置される空間を区画形成するためのものである。チャンバ１０には、ガス入出口１１及び１２が設けられており、これらガス入出口１１、１２によってチャンバ１０内の雰囲気が制御可能となっている。例えば、ガス入出口１１、１２の一方を図示しないガス供給手段（ガスボンベ等）に連結させてその入出口から雰囲気ガス（例えば、窒素等）をチャンバ１０内に導入することができる。また、ガス入出口１１、１２のいずれか一方を図示しない減圧手段（例えば、ポンプ等）に連結させることによってチャンバ１０内の雰囲気を減圧することも可能である。
【００１６】
チャンバ１０内には、基台１３が設置されている。基台１３の上には下加熱板１４が設けられている。下加熱板１４には、１又は複数のヒータ１５が埋設されており、下加熱板１４は、そのヒータ１５によって温度調節可能に構成されている。
【００１７】
下加熱板１４の上には、成形型組２が設置されている。成形型組２の上には上加熱板１７が配置されている。この上加熱板１７にも、上記下加熱板１４と同様に、１又は複数のヒータ１５が埋設されており、上加熱板１７はこのヒータ１５によって温度調節可能に構成されている。そして、この上加熱板１７と下加熱板１４とでもって、それら加熱板１４、１７の間に配設された成形型組２の温度を調節することができる。
【００１８】
さらに上加熱板１７の上には、プレス軸１９に連結されたフランジ１８が配置されている。プレス軸１９はプレス器（図示せず）に接続されており、そのプレス器を駆動することによって、フランジ１８を介して成形型組２（詳細には、上型２２）に圧力を印加できる構成となっている。
【００１９】
成形型組２は、下型２１と、上型２２と、胴型２３とで構成されている。下型２１は円柱状に形成されており、頂面に凸状の成形面２１ａが形成されている。尚、下型２１の下端面は、チャンバ１０、基台１３及び下加熱板１４を貫通して配置されたプレス軸１６に当接している。プレス軸１６は図示しないプレス器に接続されており、そのプレス器を駆動させることによって、プレス軸１６を介して下型２１下端面が押圧されて下型２１が上型２２方向に相対的に変位するように構成されている。
【００２０】
上型２２は、下型２１に対向配置されており、成形面２１ａと対向する凸状の成形面２２ｃが形成されており、且つ下型２１の外形と略同一の外形を有する円柱部２２ｂと、円柱部２２ｂの基端部に取り付けられたフランジ部２２ａとを備えている。尚、下型２１及び上型２２は、例えば、タングステンカーバイド（ＷＣ）を主成分とする超硬合金やステンレス等によって形成することができる。また、成形面２１ａ、２２ｃは例えばガラス材３０の融着を抑制する離型膜（例えば、白金等の貴金属膜）により被覆されていてもよい。
【００２１】
円筒上に形成された胴型２３は下型２１と上型２２との間に配置されており、下型２１及び上型２２の円柱部２２ｂが摺動可能に挿入可能なようにその内径が下型２１及び円柱部２２ｂの外形と略同一に形成されている。そして、下型２１の成形面２１ａと、上型２２の成形面２２ｃと、胴型２３の内周面２３ｂとでもってキャビティＣが区画形成されている。このキャビティＣは、後に詳述するように、被成形体たるガラス材（例えば、硼酸バリウム系ガラスからなるもの）３０が配置される空間であり、半密閉状態となっている。
【００２２】
成形型組２には、ガス供給路２４が形成されている。ガス供給路２４は、配管を介してガス供給手段（図示せず）に連結されている。そしてその図示しないガス供給手段からガス供給路２４を経由してキャビティＣに雰囲気ガスが供給される仕組みとなっている。そしてガス供給路２４からキャビティＣに供給された雰囲気ガスは、供給される雰囲気ガスにより付与される圧力によって下型２１及び上型２２と胴型２３との間隙からキャビティＣ外に排出される。このため、後に光学素子の製造方法と共に詳述するように、キャビティＣ内でガラス材３０から発生した揮発成分はキャビティＣ外に排出される雰囲気ガスと共に順次排出されていくこととなる。従って、キャビティＣ内の揮発成分濃度が経時的に上昇することを抑制することができる。その結果、素子表面の曇りや揮発物付着が抑制された光学素子の形成が可能となる。
【００２３】
また、本構成の場合、雰囲気ガスの供給によってキャビティＣ内は与圧された状態にあるため、チャンバ１０内の雰囲気がキャビティＣ内に進入することが抑制される。従って、キャビティＣと比べて非常に広いチャンバ１０の雰囲気をクリーンに保つ必要は必ずしもない。従って、比較的容易且つ低コストに光学素子を成形することができる。
【００２４】
それに対して、例えば、上記特許文献２のようにキャビティＣ内の雰囲気を強制的に循環させるようにした場合は、チャンバ１０内に塵や埃、悪影響を及ぼす雰囲気ガスが存在すると、それら塵等が雰囲気ガスと共にキャビティＣ内に吸入されることとなり、異物付着等の問題が発生する虞がある。このため、キャビティＣ内のみならずチャンバ１０内も非常にクリーンに保持しておく必要があり、ランニングコストの上昇等といった問題が生じてしまうこととなる。
【００２５】
詳細に、ガス供給路２４は、胴型２３に形成された貫通孔２３ａと、上型２２のフランジ部２２ａに形成された貫通孔２２ｄとにより構成されており、上加熱板１７に形成された貫通孔１７ａと、フランジ１８に形成された貫通孔１８ａと、その貫通孔１８ａに連結された配管とを介してガス供給手段（図示せず）に連結されている。
【００２６】
胴型２３に形成された貫通孔２３ａは、その一端が胴型２３内周面２３ｂの下型２１外周面２１ｂと対面する部分（より好ましくは当該部分のうち成形面２１ａ近傍）に開口する一方、他端が胴型２３の頂面２３ｃに開口するように形成されている。そして、フランジ部２２ａには、貫通孔２３ａの頂面２３ｃ側開口位置に対応する位置に、フランジ部２２ａの厚さ方向に貫通して形成された貫通孔２２ｄが設けられている。すなわち、ガス供給路２４は、その他端は成形型組２の上面２ａに開口するように形成されている。ガス供給手段（図示せず）からガス供給路２４に供給された雰囲気ガスは、下型２１外周面２１ｂと胴型２３内周面２３ｂとの間隙を経てキャビティＣ内に供給される。
【００２７】
このようにガス供給路２４のキャビティＣ側開口が直接キャビティＣに連結されていない構成とすることによって、キャビティＣ内で形成されるガラスがガス供給路２４に入り込み、ガス供給路２４が詰まってしまうことを抑制することができる。
【００２８】
尚、ガス供給路２４とガス供給手段との間には、雰囲気ガスの流量を調節する、あるいは雰囲気ガスの流入を停止させるバルブ２０を設けておくことが好ましい。
【００２９】
また、ガス供給路２４は１つ以上形成されていればよく、例えば、図２に示すように、胴型２３の周回方向に沿って等間隔に複数（例えば、４つ）形成されていてもよい。
【００３０】
次に、この製造装置１を用いた光学素子３１の製造要領について図面を参照しながら詳細に説明する。
【００３１】
まず、キャビティＣ内に被成形体たるガラス材３０を配置した成形型組２を図１に示すようにチャンバ１０内に設置する。その後、下加熱板１４及び上加熱板１７に埋設されたヒータ１５を駆動させることによって、成形型組２と共にガラス材３０を所定の温度（例えば、ガラス材３０の軟化点近傍）まで加熱する。
【００３２】
この加熱工程は、ガス供給手段でもってキャビティＣ内にクリーンな雰囲気ガス（例えば、窒素ガスやアルゴンガス等の不活性ガス、水素ガス等の還元性のガス、不活性ガス及び／又は還元性ガスを含む混合ガス）を供給してキャビティＣ内を陽圧としながら行うことが好ましい。そうすることによって、下型２１及び／又は上型２２と胴型２３との間隙を経てキャビティＣ外へ排出される雰囲気ガスと共に、加熱工程においてガラス材３０から発生した揮発成分を効果的にキャビティＣ外へ排出することができる。従って、揮発成分が成形面２１ａ、２２ｃや胴型２３内周面２３ｂ等に付着することを抑制することができる。その結果、成形される光学素子の表面の曇り、揮発物が付着することが効果的に抑制される。
【００３３】
図３に示すように、加熱工程を行った後、プレス軸１９が連結されたプレス器（図示せず）で上型２２を下型２１方向（図１において下方向）に押圧しながら、プレス軸１６が連結されたプレス器を駆動させて、プレス軸１６でもって下型２１を上型２２の方（図１において上方向）へ変位させる。これにより、加熱されて軟化されたガラス材３０が上型２２、下型２１、及び胴型２３とによって変形されて、光学素子３１が形成される。
【００３４】
この形成工程は、バルブ２０を締めて雰囲気ガスの供給を停止した状態、若しくは雰囲気ガスの流量を絞った状態で行うことが好ましい。そうすることによって、キャビティＣ内の雰囲気の温度ムラを小さくすることができる。従って、温度ムラに起因する光学素子３１の偏心等の発生を効果的に抑制することができる。
【００３５】
光学素子３１の形成後、得られた光学素子３１を成形型組２と共に所定の温度（例えば、ガラス転移温度より１５０℃以上低い温度〜室温）まで冷却し、その後、光学素子３１を成形型組２から取り出すことにより光学素子３１を得ることができる。
【００３６】
尚、この冷却工程では、バルブ２０を開放してキャビティＣ内の温度よりも低い温度の雰囲気ガスをキャビティＣ内に供給することが好ましい。そうすることによって、光学素子３１の冷却速度を向上することができる。従って、光学素子３１の製造効率を向上することができる。但し、温度変化に敏感で割れやすいガラスにより光学素子３１が形成されているような場合には、雰囲気ガスの供給を停止した状態で冷却工程を行ってもよい。
【００３７】
以上説明した光学素子３１の製造工程において、チャンバ１０内の雰囲気は特に限定されるものではないが、チャンバ１０内もクリーンな不活性ガス雰囲気であることが好ましい。具体的には、ガス入出口１１、１２のいずれか一方から不活性ガスを供給することが好ましい。そうすることによって、成形型組２の酸化等による劣化を効果的に抑制することができ、また、キャビティＣ内の雰囲気もよりクリーンに保つことができる。但し、キャビティＣ内の雰囲気と同様のクリーンさ、酸素濃度にすることは特段要求されるものではない。製造コスト等の観点から、チャンバ１０内の酸素濃度はチャンバ１０外の酸素濃度よりも低く、且つキャビティＣ内の酸素濃度よりも高く設定されていることが特に好ましい。
【００３８】
尚、本実施形態では、レンズ状の光学素子３１を製造する場合を例示して本発明に係る一実施形態について説明したが、本発明は、プリズム等の他の光学素子にも好適に適用されるものである。
【００３９】
（変形例１）
図４は本変形例１に係る製造装置１の構成を表す部分断面図である。
【００４０】
例えば、偏心規格の厳しいレンズを成形するような場合には、下型２１及び上型２２の外径と胴型２３の内径の差が小さいことが好ましい。そうすることによって、下型２１に対する上型２２、胴型２３の傾きを抑制することができる。
【００４１】
しかしながら、下型２１及び上型２２の外径と胴型２３の内径の差が小さいとガス供給路２４からキャビティＣ内への雰囲気ガス供給効率が低下し、さらには実質的にキャビティＣ内への供給が停止してしまう虞もある。
【００４２】
このようなことに鑑み、本変形例１のように、例えば、ガス供給路２４と対面する下型２１の部分に切欠きを設けてもよい。具体的には、下型２１の下端面と胴型２３の下端面が面一のときにガス供給路２４が対面する高さの部分を周回に亘って切り欠いてもよい。そうすることによって、ガス供給路２４からキャビティＣ内への雰囲気ガス供給効率が向上させることができる。
【００４３】
（変形例２）
図５は変形例２に係る製造装置１の構成を表す部分断面図である。
【００４４】
上記実施形態では、ガス供給路２４のキャビティＣ側一端は、胴型２３内周面２３ｂの下型２１と対面する部分に開口する構成を例に挙げて説明したが、ガス供給路２４からの雰囲気ガスがキャビティＣ内に供給される限りにおいてキャビティＣ側開口の位置は特に限定されず、また、複数のキャビティＣ側開口を設けてもよい。
【００４５】
例えば、本変形例２のように、胴型２３内周面２３ｂの上型２２の円柱部２２ｂと対面する部分に開口するようにしてもよい。また、胴型２３の下型２１と対面する部分と円柱部２２ｂと対面する部分との双方に開口するようにしてもよい。
【産業上の利用可能性】
【００４６】
本発明に係る成形型組を用いることによって曇りや揮発物付着が抑制された光学素子を得ることができるため、デジタルスチルカメラ（ＤＳＣ）、デジタルビデオカメラ（ＤＶＣ）、携帯電話用カメラ等に用いられる撮像光学系、スキャナや複写機等に使用される走査光学系、コンパクトディスク（ＣＤ）等に使用される集光光学系等を構成する光学素子（レンズ、プリズム等）の製造に有用である。
【図面の簡単な説明】
【００４７】
【図１】製造装置１の構成を表す部分断面図である。
【図２】図１中切り出し線ＩＩ−ＩＩで切り出された部分の断面図である。
【図３】押圧工程を説明するための部分断面図である。
【図４】変形例１に係る製造装置１の構成を表す部分断面図である。
【図５】変形例２に係る製造装置１の構成を表す部分断面図である。
【符号の説明】
【００４８】
１      製造装置
２      成形型組
１０      チャンバ
１１、１２      ガス入出口
１３      基台
１４      下加熱板
１５      ヒータ
１６、１９      プレス軸
１７      上加熱板
１８      フランジ
１９      プレス軸
２０      バルブ
２１      下型
２２      上型
２３      胴型
２４      ガス供給路
３０      ガラス材
３１      光学素子
【図１】
2007246338.tif 000003
【図２】
2007246338.tif 000004
【図３】
2007246338.tif 000005
【図４】
2007246338.tif 000006
【図５】
2007246338.tif 000007